(57)【特許請求の範囲】
【請求項１】
リチウムを吸蔵・放出する正極活物質を有する正極と、
リチウムを吸蔵・放出する負極活物質を有する負極と、
前記正極と前記負極との間に介在しリチウムを伝導する電解液と、
前記正極の表面、前記負極の表面及び前記電解液中のうち少なくとも１以上に存在し、Ｚｒを含有しリチウムイオンを伝導するガーネット型酸化物により形成された絶縁層と、を備え、
前記絶縁層は、組成式Ｌｉ5+XＬａ3（ＺｒX，Ａ2-X）Ｏ12（式中、ＡはＳｃ，Ｔｉ，Ｖ，Ｙ，Ｎｂ，Ｈｆ，Ｔａ，Ａｌ，Ｓｉ，Ｇａ及びＧｅからなる群より選ばれた１種類以上の元素、Ｘは１．４≦Ｘ≦１．８７５）で表されるガーネット型酸化物により形成されている、
リチウム二次電池。
【請求項２】
前記絶縁層は、前記ＡがＮｂである、請求項１に記載のリチウム二次電池。
【請求項３】
前記絶縁層は、多孔質絶縁層である、請求項１又は２に記載のリチウム二次電池。
【請求項４】
リチウムを吸蔵・放出する活物質層と、Ｚｒを含有しリチウムイオンを伝導するガーネット型酸化物により前記活物質層の表面に形成された絶縁層と、を備え、
前記絶縁層は、組成式Ｌｉ5+XＬａ3（ＺｒX，Ａ2-X）Ｏ12（式中、ＡはＳｃ，Ｔｉ，Ｖ，Ｙ，Ｎｂ，Ｈｆ，Ｔａ，Ａｌ，Ｓｉ，Ｇａ及びＧｅからなる群より選ばれた１種類以上の元素、Ｘは１．４≦Ｘ≦１．８７５）で表されるガーネット型酸化物により形成されている、
リチウム二次電池用電極。
【請求項５】
前記絶縁層は、多孔質絶縁層である、請求項４に記載のリチウム二次電池用電極。
【発明の詳細な説明】
【技術分野】
【０００１】
本発明は、リチウム二次電池及びリチウム二次電池用電極に関する。
【背景技術】
【０００２】
従来、リチウム二次電池としては、正極活物質及び負極活物質のいずれかの上に、アルミナからなる無機酸化物フィラーと樹脂バインダーとを含む多孔質絶縁層を備えたものが提案されている（例えば、特許文献１参照）。このリチウム二次電池では、多孔質絶縁層の孔を介してリチウムイオンが伝導し、また、内部短絡が起きるような場合においては、この多孔質絶縁層により正負極間の直接の短絡を抑制可能であるため、安全性を高めることができる。
【先行技術文献】
【特許文献】
【０００３】
【特許文献１】特開２００５−１７４７９２号公報
【発明の概要】
【発明が解決しようとする課題】
【０００４】
しかしながら、上述の特許文献１のリチウム二次電池では、正極と負極との間に無機酸化物の多孔質絶縁層が存在することから、電池の内部抵抗の上昇が避けられなかった。この内部抵抗の上昇を更に抑制しようとすると、絶縁層の多孔度を高め空隙を多くするなどしなければならず、一方、空隙率を高めると絶縁性が低下してしまうということがあった。
【０００５】
本発明は、このような課題に鑑みなされたものであり、安全性を高めると共により安定な充放電を行うことができるリチウム二次電池及びリチウム二次電池用電極を提供することを主目的とする。
【課題を解決するための手段】
【０００６】
上述した目的を達成するために鋭意研究したところ、本発明者らは、Ｚｒを含有しリチウムイオンを伝導するガーネット型酸化物により形成された絶縁層を正極と負極との間に設けるものとすると、安全性を高めると共により安定な充放電を行うことができることを見いだし、本発明を完成するに至った。
【０００７】
即ち、本発明のリチウム二次電池は、リチウムを吸蔵・放出する正極活物質を有する正極と、リチウムを吸蔵・放出する負極活物質を有する負極と、前記正極と前記負極との間に介在しリチウムを伝導する電解液と、前記正極の表面、前記負極の表面及び前記電解液中のうち少なくとも１以上に存在し、Ｚｒを含有しリチウムイオンを伝導するガーネット型酸化物により形成された絶縁層と、を備えたものである。
【０００８】
本発明のリチウム二次電池用電極は、リチウムを吸蔵・放出する活物質層と、Ｚｒを含有しリチウムイオンを伝導するガーネット型酸化物により前記活物質層の表面に形成された絶縁層と、を備えたものである。
【発明の効果】
【０００９】
本発明は、安全性を高めると共により安定な充放電を行うことができる。このような効果が得られる理由は、以下のように推察される。本発明では、絶縁層が電子伝導度を有さないＺｒを含有したガーネット型酸化物であるため、例えばプラスチックフィルム製のセパレータなどに比して熱的安定性が高く、正極と負極とが短絡してしまうのをより防止しやすい。また、絶縁層がリチウムイオンを伝導するガーネット型酸化物であるため、リチウムイオン伝導性を有さないものに比して活物質によるリチウムイオンの吸蔵・放出の妨げになりにくい。したがって、安全性を高めると共により安定な充放電を行うことができるものと推察される。
【図面の簡単な説明】
【００１０】
【図１】リチウム二次電池１０の構造の一例を示す説明図である。
【図２】リチウム二次電池１０Ｂ〜１０Ｄの構造の一例を示す説明図である。
【図３】実験例１，３，５，７のＸＲＤパターンを示すグラフである。
【図４】実験例１〜７（４を除く）の格子定数のＸ値依存性を示すグラフである。
【図５】実験例１〜７のリチウムイオン伝導度のＸ値依存性を示すグラフである。
【図６】ガーネット型酸化物の結晶構造に含まれる部分構造の説明図である。
【図７】ガーネット型酸化物の結晶構造の説明図であり、（ａ）は全体像、（ｂ）は八面体のＬｉＯ6（ＩＩ）を露出させた様子を示す。
【図８】実験例１，３，５〜７のＬｉＯ4（Ｉ）結晶構造のＸ値依存性を示すグラフであり、（ａ）は酸素イオンが形成する三角形の辺ａ，ｂのＸ値依存性を示し、（ｂ）は該三角形の面積のＸ値依存性を示す。
【図９】実験例１，３，５〜７の各回折強度を（２２０）回折強度で規格化したときの規格化後強度のＸ値依存性を示すグラフである。
【図１０】実験例１，３，５〜７の（０２４）の規格化後強度のＸ値依存性を示すグラフである。
【図１１】実験例１〜７のアレニウスプロットのグラフである。
【図１２】実験例１〜７の活性化エネルギーのＸ値依存性を示すグラフである。
【図１３】実験例５の室温大気中での化学的安定性を示すグラフである。
【図１４】実験例５の電位窓の測定結果を示すグラフである。
【発明を実施するための形態】
【００１１】
本発明のリチウム二次電池は、リチウムを吸蔵・放出する正極活物質を有する正極と、リチウムを吸蔵・放出する負極活物質を有する負極と、正極と負極との間に介在しリチウムを伝導する電解液と、正極の表面、負極の表面及び電解液中のうち少なくとも１以上に存在し、Ｚｒを含有しリチウムイオンを伝導するガーネット型酸化物により形成された絶縁層と、を備えている。リチウムイオンを伝導するガーネット型酸化物は、電子伝導度が低く、電位窓が広く、リチウムイオン伝導度が高く、高温でも安定であり、絶縁層として好ましい。例えば、リチウムイオンを伝導するガーネット型酸化物によって形成された絶縁層は、正極活物質層の表面に形成されているものとしてもよいし、負極活物質層の表面に形成されているものとしてもよいし、電解液に層状体（板状体）で存在しているものとしてもよい。更に、本発明のリチウム二次電池は、正極と負極との間にセパレータを備え、リチウムイオンを伝導するガーネット型酸化物によって形成された絶縁層は、このセパレータと電極との間のいずれかの位置に形成されているものとしてもよい。このように、絶縁層が正極と負極との間のいずれかの位置に形成されているものとすればよい。こうすれば、熱的及び化学的に安定なガーネット型酸化物により、電極の短絡を防止することができる。本実施形態では、説明の便宜のため、リチウムイオンを伝導するガーネット型酸化物によって形成された絶縁層を負極活物質層の表面に形成したものを主として説明する。
【００１２】
本発明のリチウム二次電池の正極は、例えば正極活物質と導電材と結着材とを混合し、適当な溶剤を加えてペースト状の正極材としたものを、集電体の表面に塗布乾燥し、必要に応じて電極密度を高めるべく圧縮して形成してもよい。正極活物質としては、遷移金属元素を含む硫化物や、リチウムと遷移金属元素とを含む酸化物などを用いることができる。具体的には、ＴｉＳ2、ＴｉＳ3、ＭｏＳ3、ＦｅＳ2などの遷移金属硫化物、Ｌｉ(1-x)ＭｎＯ2（０＜ｘ＜１など、以下同じ）、Ｌｉ(1-x)Ｍｎ2Ｏ4などのリチウムマンガン複合酸化物、Ｌｉ(1-x)ＣｏＯ2などのリチウムコバルト複合酸化物、Ｌｉ(1-x)ＮｉＯ2などのリチウムニッケル複合酸化物、ＬｉＶ2Ｏ3などのリチウムバナジウム複合酸化物、Ｖ2Ｏ5などの遷移金属酸化物などを用いることができる。これらのうち、リチウムの遷移金属複合酸化物、例えば、ＬｉＣｏＯ2、ＬｉＮｉＯ2、ＬｉＭｎＯ2、ＬｉＶ2Ｏ3などが好ましい。導電材は、正極の電池性能に悪影響を及ぼさない電子伝導性材料であれば特に限定されず、例えば、天然黒鉛（鱗状黒鉛、鱗片状黒鉛）や人造黒鉛などの黒鉛、アセチレンブラック、カーボンブラック、ケッチェンブラック、カーボンウィスカ、ニードルコークス、炭素繊維、金属（銅、ニッケル、アルミニウム、銀、金など）などの１種又は２種以上を混合したものを用いることができる。これらの中で、導電材としては、電子伝導性及び塗工性の観点より、カーボンブラック及びアセチレンブラックが好ましい。結着材は、活物質粒子及び導電材粒子を繋ぎ止める役割を果たすものであり、例えば、ポリテトラフルオロエチレン（ＰＴＦＥ）、ポリフッ化ビニリデン（ＰＶＤＦ）、フッ素ゴム等の含フッ素樹脂、或いはポリプロピレン、ポリエチレン等の熱可塑性樹脂、エチレン−プロピレン−ジエンマー（ＥＰＤＭ）、スルホン化ＥＰＤＭ、天然ブチルゴム（ＮＢＲ）等を単独で、あるいは２種以上の混合物として用いることができる。また、水系バインダーであるセルロース系やスチレンブタジエンゴム（ＳＢＲ）の水分散体等を用いることもできる。正極活物質、導電材、結着材を分散させる溶剤としては、例えばＮ−メチルピロリドン、ジメチルホルムアミド、ジメチルアセトアミド、メチルエチルケトン、シクロヘキサノン、酢酸メチル、アクリル酸メチル、ジエチルトリアミン、Ｎ，Ｎ−ジメチルアミノプロピルアミン、エチレンオキシド、テトラヒドロフランなどの有機溶剤を用いることができる。また、水に分散剤、増粘剤等を加え、ＳＢＲなどのラテックスで活物質をスラリー化してもよい。増粘剤としては、例えば、カルボキシメチルセルロース、メチルセルロースなどの多糖類を単独で、あるいは２種以上の混合物として用いることができる。塗布方法としては、例えば、アプリケータロールなどのローラコーティング、スクリーンコーティング、ドクターブレイド方式、スピンコーティング、バーコータなどが挙げられ、これらのいずれかを用いて任意の厚さ・形状とすることができる。集電体としては、アルミニウム、チタン、ステンレス鋼、ニッケル、鉄、焼成炭素、導電性高分子、導電性ガラスなどのほか、接着性、導電性及び耐酸化性向上の目的で、アルミニウムや銅などの表面をカーボン、ニッケル、チタンや銀など���処理したものを用いることができる。これらについては、表面を酸化処理することも可能である。集電体の形状については、箔状、フィルム状、シート状、ネット状、パンチ又はエキスパンドされたもの、ラス体、多孔質体、発泡体、繊維群の形成体などが挙げられる。集電体の厚さは、例えば１〜５００μｍのものが用いられる。
【００１３】
本発明のリチウム二次電池の負極は、例えば負極活物質と導電材と結着材とを混合し、適当な溶剤を加えてペースト状の負極材としたものを、集電体の表面に塗布乾燥し、必要に応じて電極密度を高めるべく圧縮して形成してもよい。負極活物質としては、リチウム、リチウム合金、スズ化合物などの無機化合物、リチウムイオンを吸蔵・放出可能な炭素質材料、導電性ポリマーなどが挙げられるが、このうち炭素質材料が安全性の面から見て好ましい。この炭素質材料は、特に限定されるものではないが、コークス類、ガラス状炭素類、グラファイト類、難黒鉛化性炭素類、熱分解炭素類、炭素繊維などが挙げられる。このうち、人造黒鉛、天然黒鉛などのグラファイト類が、金属リチウムに近い作動電位を有し、高い作動電圧での充放電が可能であり電解質塩としてリチウム塩を使用した場合に自己放電を抑え、且つ充電時おける不可逆容量を少なくできるため、好ましい。また、負極に用いられる導電材、結着材、溶剤などは、それぞれ正極で例示したものを用いることができる。負極の集電体には、銅、ニッケル、ステンレス鋼、チタン、アルミニウム、焼成炭素、導電性高分子、導電性ガラス、Ａｌ−Ｃｄ合金などのほか、接着性、導電性及び耐還元性向上の目的で、例えば銅などの表面をカーボン、ニッケル、チタンや銀などで処理したものも用いることができる。これらについては、表面を酸化処理することも可能である。集電体の形状は、正極と同様のものを用いることができる。
【００１４】
本発明のリチウム二次電池の絶縁層は、負極活物質層の表面に形成されていてもよい。この絶縁層に含まれるリチウムイオンを伝導するガーネット型酸化物は、少なくともＺｒを含有していることが好ましく、少なくともＺｒ及びＮｂを含有していることがより好ましく、少なくともＺｒ、Ｎｂ及びＬａを含有していることが更に好ましい。こうすれば、リチウムイオンの伝導性をより高めることができる。このリチウムイオンを伝導するガーネット型酸化物は、組成式Ｌｉ5+XＬａ3（ＺｒX，Ａ2-X）Ｏ12（式中、ＡはＳｃ，Ｔｉ，Ｖ，Ｙ，Ｎｂ，Ｈｆ，Ｔａ，Ａｌ，Ｓｉ，Ｇａ及びＧｅからなる群より選ばれた１種類以上の元素、Ｘは１．４≦Ｘ＜２）で表されるものとしてもよい。ここで用いるガーネット型酸化物は、Ｘが１．４≦Ｘ＜２を満たすため、公知のガーネット型酸化物Ｌｉ7Ｌａ3Ｚｒ2Ｏ12（つまりＸ＝２）と比べて、リチウムイオン伝導度が高くなり且つ活性化エネルギーも小さくなる。例えば、ＡがＮｂの場合、リチウムイオン伝導度が２．５×１０-4Ｓｃｍ-1以上、活性化エネルギーが０．３４ｅＶ以下になる。したがって、この酸化物を含むリチウム二次電池によれば、リチウムイオンが伝導しやすく、抵抗が低くなり、電池の出力が向上する。また、活性化エネルギーが小さい、つまり温度に対するリチウムイオン伝導度の変化の割合が小さいため、電池の出力が安定する。また、Ｘが１．６≦Ｘ≦１．９５を満たせば、リチウムイオン伝導度がより高く、活性化エネルギーがより低くなるため、より好ましい。更に、Ｘが１．６５≦Ｘ≦１．９を満たせば、リチウムイオン伝導度がほぼ極大、活性化エネルギーがほぼ極小となるため、一層好ましい。なお、Ａとしては、ＮｂやＮｂとイオン半径が同等のＴａが好ましい。
【００１５】
あるいは、本発明の絶縁層に含まれるリチウムイオンを伝導するガーネット型酸化物は、組成式Ｌｉ7Ｌａ3Ｚｒ2Ｏ12のＺｒサイトがＺｒとはイオン半径の異なる元素で置換され、ＸＲＤにおける（２２０）回折の強度を１に規格化したときの（０２４）回折の規格化後の強度が９．２以上であるものとしてもよい。（０２４）回折の規格化後の強度が９．２を超えると、ＬｉＯ4（Ｉ）の四面体の酸素イオンが形成する三角形が正三角形に近づき、その三角形の面積が大きくなるため、公知のガーネット型酸化物Ｌｉ7Ｌａ3Ｚｒ2Ｏ12（つまりＸ＝２）と比べて、リチウムイオン伝導度が高くなり且つ活性化エネルギーも小さくなる。例えば、ＡがＮｂの場合、リチウムイオン伝導度が２．５×１０-4Ｓｃｍ-1以上、活性化エネルギーが０．３４ｅＶ以下になる。したがって、この酸化物をリチウム二次電池に用いた場合、リチウムイオンが伝導しやすくなるため、電池の出力が向上する。また、活性化エネルギーが小さい、つまり温度に対するリチウムイオン伝導度の変化の割合が小さいため、電池の出力が安定する。また、（０２４）回折の規格化後の強度が１０．０以上であれば、リチウムイオン伝導度がより高く、活性化エネルギーがより低くなるため、より好ましい。更に、（０２４）回折の規格化後の強度が１０．２以上であれば、リチウムイオン伝導度がほぼ極大、活性化エネルギーがほぼ極小となるため、一層好ましい。なお、Ｚｒとはイオン半径の異なる元素としては、Ｓｃ，Ｔｉ，Ｖ，Ｙ，Ｎｂ，Ｈｆ，Ｔａ，Ａｌ，Ｓｉ，Ｇａ及びＧｅからなる群より選ばれた１種類以上の元素が挙げられ、このうち、ＮｂやＮｂとイオン半径が同等のＴａが好ましい。
【００１６】
ここで、リチウムイオンを伝導するガーネット型酸化物は、主としてガーネット型の構造を有していればよく、例えば、他の構造が一部含まれていたり、例えばＸ線回折のピーク位置がシフトしているなどガーネットからみて歪んだ構造を含むものとしてもよい。また、組成式で示しているが、リチウムイオンを伝導するガーネット型酸化物には他の元素や構造などが一部含まれていてもよい。
【００１７】
本発明のリチウム二次電池の絶縁層は、リチウムイオンを伝導するガーネット型酸化物の粒子を固着した層としてもよいし、この固着層を焼成した焼成層としてもよいし、リチウムイオンを伝導するガーネット型酸化物を成形して焼成し活物質層の表面に圧着した板状体層としてもよい。絶縁層を固着層とする場合には、焼結法やゾルゲル法、静電塗装法、ドクターブレード法、スクリーン印刷法、スラリーキャスト法、粉体の圧着などにより作製することができる。絶縁層を焼成体とする場合には、ガーネット型酸化物の粉体を加圧成形して焼成してもよいし、ガーネット型酸化物の粉体をスラリーとして鋳込み成形して焼成してもよい。絶縁層を焼成体とすると、より強固であり、正極と負極との短絡を防止しやすく好ましい。この絶縁層の厚さは、リチウム二次電池の大きさにもよるが、活物質層の厚さＴ以下とすることが好ましく、この厚さＴの５％以上とするのが好ましく、例えば、０．１μｍ以上５ｍｍ以下の厚さとしてもよい。絶縁層の厚さは、リチウム二次電池の安全性や安定性に合わせて経験的に設定するものとしてもよい。
【００１８】
本発明のリチウム二次電池の絶縁層は、多孔質である多孔質絶縁層とすることが好ましい。こうすれば、多孔質絶縁層に形成されている孔を介してリチウムイオンの移動を図ることができる。この絶縁層の多孔質性は、例えば、ガーネット型酸化物のリチウムイオン伝導度が低いときには絶縁層の多孔性が高いものとし、リチウムイオンの移動を多孔質の孔に依存させるものとしてもよい。あるいは、ガーネット型酸化物のリチウムイオン伝導度が高いときには絶縁層の多孔性が低いものとし、リチウムイオンの移動をガーネット型酸化物自体に依存させるものとしてもよい。絶縁層の多孔化は、例えば、孔を形成する多孔化材料を絶縁層の形成時に加え、のちにこの多孔化材料を除去することにより行うことができる。例えば、炭素粒子などを多孔化材料として加えて、焼成時にこれを除去するものとしてもよいし、有機溶媒に溶解する多孔化材料を加えてのちに有機溶媒により溶解させてこれを除去するものとしてもよい。多孔質とした絶縁層の気孔率は、例えば、５体積％以上８０体積％以下が好ましく、１０体積％以上５０体積％以下がより好ましい。この気孔率が５体積％以上では電解液を含み易いため好ましく、８０体積％以下では絶縁性をより確保することができる。
【００１９】
本発明のリチウム二次電池の電解液としては、支持塩を含む非水系電解液や水溶液系電解液などを用いることができる。非水電解液の溶媒としては、カーボネート類、エステル類、エーテル類、ニトリル類、フラン類、スルホラン類及びジオキソラン類などが挙げられ、これらを単独又は混合して用いることができる。具体的には、カーボネート類としてエチレンカーボネートやプロピレンカーボネート、ビニレンカーボネート、ブチレンカーボネート、クロロエチレンカーボネートなどの環状カーボネート類や、ジメチルカーボネート、エチルメチルカーボネート、ジエチルカーボネート、エチル−ｎ−ブチルカーボネート、メチル−ｔ−ブチルカーボネート、ジ−ｉ−プロピルカーボネート、ｔ−ブチル−ｉ−プロピルカーボネートなどの鎖状カーボネート類、γ−ブチルラクトン、γ−バレロラクトンなどの環状エステル類、ギ酸メチル、酢酸メチル、酢酸エチル、酪酸メチルなどの鎖状エステル類、ジメトキシエタン、エトキシメトキシエタン、ジエトキシエタンなどのエーテル類、アセトニトリル、ベンゾニトリルなどのニトリル類、テトラヒドロフラン、メチルテトラヒドロフラン、などのフラン類、スルホラン、テトラメチルスルホランなどのスルホラン類、１，３−ジオキソラン、メチルジオキソランなどのジオキソラン類などが挙げられる。このうち、環状カーボネート類と鎖状カーボネート類との組み合わせが好ましい。この組み合わせによると、充放電の繰り返しでの電池特性を表すサイクル特性が優れているばかりでなく、電解液の粘度、得られる電池の電気容量、電池出力などをバランスの取れたものとすることができる。
【００２０】
本発明のリチウム二次電池に含まれている支持塩は、例えば、ＬｉＰＦ6、ＬｉＢＦ4、ＬｉＡｓＦ6、ＬｉＣＦ3ＳＯ3、ＬｉＮ（ＣＦ3ＳＯ2）2、ＬｉＣ（ＣＦ3ＳＯ2）3、ＬｉＳｂＦ6、ＬｉＳｉＦ6、ＬｉＡｌＦ4、ＬｉＳＣＮ、ＬｉＣｌＯ4、ＬｉＣｌ、ＬｉＦ、ＬｉＢｒ、ＬｉＩ、ＬｉＡｌＣｌ4などが挙げられる。このうち、ＬｉＰＦ6、ＬｉＢＦ4、ＬｉＡｓＦ6、ＬｉＣｌＯ4などの無機塩、及びＬｉＣＦ3ＳＯ3、ＬｉＮ（ＣＦ3ＳＯ2）2、ＬｉＣ（ＣＦ3ＳＯ2）3などの有機塩からなる群より選ばれる１種又は２種以上の塩を組み合わせて用いることが電気特性の点から見て好ましい。この支持塩は、非水電解液中の濃度が０．１ｍｏｌ／Ｌ以上５ｍｏｌ／Ｌ以下であることが好ましく、０．５ｍｏｌ／Ｌ以上２ｍｏｌ／Ｌ以下であることがより好ましい。支持塩の濃度が０．１ｍｏｌ／Ｌ以上では、十分な電流密度を得ることができ、５ｍｏｌ／Ｌ以下では、電解液をより安定させることができる。また、この非水電解液には、リン系、ハロゲン系などの難燃剤を添加してもよい。
【００２１】
本発明のリチウム二次電池は、負極と正極との間にセパレータを備えていてもよい。セパレータとしては、リチウム二次電池の使用範囲に耐えうる組成であれば特に限定されないが、例えば、ポリプロピレン製不織布やポリフェニレンスルフィド製不織布などの高分子不織布、ポリエチレンやポリプロピレンなどのオレフィン系樹脂の薄い微多孔膜が挙げられる。これらは単独で用いてもよいし、複数を混合して用いてもよい。例えば、樹脂系のセパレータを絶縁層と併用すると、例えば、温度上昇時にはセパレータの融解によるイオン伝導の遮断（シャットダウン効果）を得ることができ、より安全性を高めることができる。
【００２２】
本発明のリチウム二次電池の形状は、特に限定されないが、例えばコイン型、ボタン型、シート型、積層型、円筒型、偏平型、角型などが挙げられる。また、電気自動車等に用いる大型のものなどに適用してもよい。図１は、本発明のリチウム二次電池１０の一例を示す模式図である。このリチウム二次電池１０は、集電体１１に正極活物質層１２を形成した正極１３と、集電体１４の表面に負極活物質層１７を形成した負極１８と、負極活物質層１７の表面に形成された絶縁層１９と、正極１３と負極１８との間に介在する非水電解液２０と、を備えたものである。この絶縁層１９は、Ｚｒを含有しリチウムイオンを伝導するガーネット型酸化物により形成されている。こうすれば、絶縁層１９によって、安全性を高めると共により安定な充放電を行うことができる。
【００２３】
以上詳述した本実施形態のリチウム二次電池では、絶縁層が電子伝導度を有さないＺｒを含有したガーネット型酸化物であるため、例えばプラスチックフィルム製のセパレータに比して熱的安定性が高く、正極と負極とが短絡してしまうのをより防止しやすい。また、絶縁層がリチウムイオンを伝導するガーネット型酸化物であるため、リチウムイオン伝導性を有さないものに比して活物質のリチウムイオンの吸蔵・放出の妨げになりにくい。また、リチウムイオンを伝導するガーネット型酸化物は、電位窓が広く、リチウムイオン伝導度が高く、高温でも安定であり、好ましい。したがって、安全性を高めると共により安定な充放電を行うことができる。
【００２４】
なお、本発明は上述した実施形態に何ら限定されることはなく、本発明の技術的範囲に属する限り種々の態様で実施し得ることはいうまでもない。
【００２５】
例えば、上述した実施形態では、絶縁層が負極活物質層の表面に形成されているものとしたが、図２に示すように、絶縁層は正極と負極との間に形成されていればよい。図２は、リチウム二次電池１０Ｂ〜１０Ｄの構造の一例を示す説明図である。リチウム二次電池１０Ｂは、負極活物質層１７の表面の代わりに、正極活物質層１２の表面に形成された絶縁層１９Ｂを備えたものである。こうしても、安全性を高めると共により安定な充放電を行うことができる。また、リチウム二次電池１０Ｃは、正極活物質層１７の表面に形成された絶縁層１９Ｃと、負極活物質層１７の表面に形成された絶縁層１９とを備えたものである。こうしても、安全性を高めると共により安定な充放電を行うことができる。また、リチウム二次電池１０Ｄは、集電体１１に正極活物質層１２を形成した正極１３と、集電体１４の表面に負極活物質層１７を形成した負極１８と、負極活物質層１７の表面に形成された絶縁層１９と正極１３との間にセパレータ２１を備えたものである。こうしても、安全性を高めると共により安定な充放電を行うことができる。
【００２６】
上述した実施形態では、リチウム二次電池として本発明を説明したが、例えば、活物質層の表面に形成された絶縁層を有するリチウム二次電池用電極としてもよい。こうしても、リチウム二次電池として用いた場合には、安全性を高めると共により安定な充放電を行うことができる。
【実施例】
【００２７】
以下には、本発明のリチウム二次電池を具体的に作製した例を実験例として説明する。
【００２８】
［ガーネット型酸化物の作製］
ガーネット型酸化物Ｌｉ5+XＬａ3（ＺｒX，Ｎｂ2-X）Ｏ12（Ｘ＝０〜２）は、Ｌｉ2ＣＯ3、Ｌａ（ＯＨ）3、ＺｒＯ2、およびＮｂ2Ｏ5を出発原料に用いて合成を行った。ここで、実験例１〜７のＸの値は、それぞれＸ＝０，１．０，１．５，１．６２５，１．７５，１．８７５，２．０とした（表１参照）。はじめに、出発原料を化学量論比になるように秤量し、エタノール中にて遊星ボールミル（３００ｒｐｍ／ジルコニアボール）で１時間、混合・粉砕を行った。出発原料の混合粉末をボールとエタノールから分離したのち、Ａｌ2Ｏ3製のるつぼ中にて、９５０℃、１０時間大気雰囲気で仮焼を行った。その後、本焼結でのＬｉの欠損を補う目的で、仮焼した粉末に、Ｌｉ5+XＬａ3（ＺｒX，Ｎｂ2-X）Ｏ12（Ｘ＝０〜２）の組成中のＬｉ量に対して  Ｌｉ換算で１０ａｔ．％になるようにＬｉ2ＣＯ3を過剰添加した。この混合粉末を、混合のためエタノール中にて遊星ボールミル（３００ｒｐｍ／ジルコニアボール）で１時間処理した。得られた粉末を再び９５０℃、１０時間大気雰囲気の条件下で再度仮焼して仮焼体を得た。その後、この仮焼体を成型したのち、１２００℃、３６時間大気中の条件下で本焼結を行い、ガーネット型酸化物（実験例１〜７）を作製した。
【００２９】
【表１】
0005471527.tif 000002
【００３０】
［ガーネット酸化物の物性の測定及び結果］
１．相対密度
電子天秤にて測定した乾燥重量をノギスを用いて測定した実寸から求めた体積で除算することにより、各試料の測定密度を算出した。また、理論密度を算出し、測定密度を理論密度で除算し１００を乗算した値を相対密度（％）とした。実験例１〜７の相対密度は、８８〜９２％であった。
【００３１】
２．相及び格子定数
各試料の相及び格子定数は、ＸＲＤの測定結果から求めた。ＸＲＤの測定は、ＸＲＤ測定器（ブルカー（Ｂｒｕｋｅｒ）製、Ｄ８ＡＤＶＡＮＣＥ）を用いて、試料粉末をＣｕＫα、２θ：１０〜１２０°，０．０１°ｓｔｅｐ／１ｓｅｃ．の条件で測定した。結晶構造解析は、結晶構造解析用プログラム：Ｒｉｅｔａｎ−２０００（Ｍａｔｅｒ．  Ｓｃｉ．  Ｆｏｒｕｍ，  ｐ３２１−３２４（２０００），１９８）を用いて解析を行った。代表例として実験例１，３，５，７つまりＬｉ5+XＬａ3（ＺｒX，Ｎｂ2-X）Ｏ12（Ｘ＝０，１．５，１．７５，２）のＸＲＤパターンを図３に示す。図３から、各試料は不純物を含まず単相であることがわかる。また、実験例１〜３，５〜７につき、ＸＲＤパターンより求めた格子定数のＸ値依存性を図４に示す。図４から、Ｚｒの割合が増えるほど格子定数が増大することがわかる。これは、Ｚｒ4+のイオン半径（ｒZr4+＝０．７９Å）がＮｂ5+のイオン半径（ｒNb5+＝０．６９Å）よりも大きいためである。格子定数が連続的に変化していることから、ＮｂはＺｒサイトに置換されていると考えられる（全率固溶が可能と考えられる）。
【００３２】
３．リチウムイオン伝導度
リチウムイオン伝導度は、恒温槽中にてＡＣインピーダンスアナライザーを用い（周波数：０．１Ｈｚ〜１ＭＨｚ、振幅電圧：１００ｍＶ）、ナイキストプロットの円弧より抵抗値を求め、この抵抗値から算出した。ＡＣインピーダンスアナライザーで測定する際のブロッキング電極にはＡｕ電極を用いた。Ａｕ電極は市販のＡｕペーストを８５０℃、３０分の条件で焼き付けることで形成した。実験例１〜７つまりＬｉ5+XＬａ3（ＺｒX，Ｎｂ2-X）Ｏ12（Ｘ＝０〜２）の２５℃でのリチウムイオン伝導度のＸ値依存性を図５に示す。図５から、リチウムイオン伝導度は、Ｘが１．４≦Ｘ＜２のとき、公知のＬｉ7Ｌａ3Ｚｒ2Ｏ12（つまりＸ＝２、実験例７）に比べて高くなり、Ｘが１．６≦Ｘ≦１．９５のとき、実験例７に比べて一段と高くなり、Ｘが１．６５≦Ｘ≦１．９の範囲のとき、ほぼ極大値（６×１０-4Ｓｃｍ-1以上）を取ることがわかる。上記１．で述べたとおり、各試料の相対密度は８８〜９２％であったことから、リチウムイオン伝導度がＸ値に応じて変化するのは、密度による影響ではないと考えられる。
【００３３】
ここで、ニオブを適量添加することで、リチウムイオン伝導度が向上した理由について考察する。ガーネット型酸化物の結晶構造には、図６に示すように、リチウムイオンが酸素イオンと４配位してなる四面体のＬｉＯ4（Ｉ）と、リチウムイオンが酸素イオンと６配位してなる八面体のＬｉＯ6（II）と、ランタンイオンが酸素イオンと８配位してなる十二面体のＬａＯ8（Ｉ）と、ジルコニウムイオンが酸素イオンと６配位してなる八面体のＺｒＯ6とが含まれている。この結晶構造の全体像を図７（ａ）に示す。この図７（ａ）の結晶構造では、八面体のＬｉＯ6（II）は八面体のＺｒＯ6と十二面体のＬａＯ8とによって囲まれているため見えない状態となっている。図７（ｂ）は、図７（ａ）の結晶構造からＬａＯ8（Ｉ）を削除して八面体のＬｉＯ6（II）を露出させた様子を示す。このように、６配位しているリチウムイオンは、６個の酸素イオンと、３個のランタンイオンと、２個のジルコニウムイオンに囲まれた位置にあり、恐らく、リチウムイオン伝導度にはほとんど寄与していないと考えられる。一方、４配位しているリチウムイオンは、酸素イオンを頂点とする四面体を形成している。リートベルド（Ｒｉｅｔｖｅｌｄ）構造解析より求めたＬｉＯ4（Ｉ）四面体構造の変化を図８に示す。ＬｉＯ4（Ｉ）四面体を形成する酸素イオン間距離は二つの長さがある。ここでは長尺の二辺をａ、短尺の一辺をｂとする。図８（ａ）に示すように、長尺の辺ａは、Ｎｂの置換量によらずほとんど一定の値を示すのに対し、短尺の辺ｂは、Ｎｂを適量置換することで長くなっている。つまり、酸素イオンが形成する三角形はＮｂを適量置換することで、正三角形に近付きつつ面積は増大している（図８（ｂ）参照）。このことから、適量のＮｂをＺｒと置換すると、伝導するリチウムイオン周りの構造（酸素イオンが形成している四面体）が最適となり、リチウムイオンの移動を容易にする効果があると考えられる。なお、Ｚｒと置換する元素は、Ｎｂ以外の元素、たとえばＳｃ，Ｔｉ，Ｖ，Ｙ，Ｈｆ，Ｔａなどであっても、同様の構造変化が見込まれることから、同様の効果が得られる。
【００３４】
ここで、ＸＲＤの回折ピークの強度は、ＬｉＯ4（Ｉ）四面体構造を反映して変化する。すなわち、ＺｒサイトをＮｂで置換することによりＬｉＯ4（Ｉ）四面体をなす三角形が上述したように変化するため、当然、ＸＲＤの各回折ピークの強度比も変化するのである。実験例１〜３，５，７の各試料の（２２０）回折の強度を１に規格化したときの各回折の規格化後強度のＸ値依存性を図９に示す。代表的なピークとして（０２４）回折の規格化後強度に注目する（図１０参照）。（０２４）回折に関して言えば、公知のＬｉ7Ｌａ3Ｚｒ2Ｏ12（つまりＸ＝２、実験例７）に比べてリチウムイオン伝導度が高くなる１．４≦Ｘ＜２に対応する規格化後強度は９．２以上であり、一段とリチウムイオン伝導度が高くなる１．６≦Ｘ≦１．９５に対応する規格化後強度は１０．０以上であり、リチウムイオン伝導度がほぼ極大値を取る１．６５≦Ｘ≦１．９に対応する規格化後強度は１０．２以上であることがわかる。
【００３５】
４．活性化エネルギー（Ｅａ）
活性化エネルギー（Ｅａ）はアレニウス（Ａｒｒｈｅｎｉｕｓ）の式：σ＝Ａｅｘｐ（−Ｅａ／ｋＴ）（σ：伝導度、Ａ：頻度因子、ｋ：ボルツマン定数、Ｔ：絶対温度）を用い、アレニウスプロットの傾きより求めた。代表例として実験例１〜７のＬｉ5+XＬａ3（ＺｒX，Ｎｂ2-X）Ｏ12（Ｘ＝０〜２）のリチウムイオン伝導度の温度依存性（アレニウスプロット）を図１１に示す。図１１には、併せてＬｉイオン伝導性酸化物の中でも特に高いリチウムイオン伝導度を示すガラスセラミックスＬｉ1+XＴｉ2ＳｉXＰ3-XＯ12・ＡｌＰＯ4（オハラ電解質、Ｘ＝０．４）とＬｉ1.5Ａｌ0.5Ｇｅ1.5（ＰＯ4）3（ＬＡＧＰ）のリチウムイオン伝導度の温度依存性（いずれも文献値）を示す。実験例１〜７につき、アレニウスプロットより求めた活性化エネルギーＥａ（２５℃）のＸ値依存性を図１２に示す。図１２から、Ｘが１．４≦Ｘ＜２のとき、Ｌｉ7Ｌａ3Ｚｒ2Ｏ12（つまりＸ＝２、実験例７）より低い活性化エネルギーＥａ（つまり０．３４ｅＶ未満）を示すことから、広い温度域でリチウムイオン伝導度が安定した値をとるといえる。また、Ｘが１．５≦Ｘ≦１．９のときには活性化エネルギーが０．３２ｅＶ以下となり、特にＸが１．７５のときに極小値０．３ｅＶとなった。０．３ｅＶという値は既存のＬｉイオン伝導性酸化物中で最も低い値と同等の値である（オハラ電解質：０．３ｅＶ、ＬＡＧＰ：０．３１ｅＶ）。
【００３６】
５．化学的安定性
ガーネット型酸化物Ｌｉ6.75Ｌａ3Ｚｒ1.75Ｎｂ0.25Ｏ12（つまりＸ＝１．７５、実験例５）の室温大気中での化学的安定性を調べた。具体的には、大気中に放置したＬｉ6.75Ｌａ3Ｚｒ1.75Ｎｂ0.25Ｏ12のリチウムイオン伝導度の経時変化（０〜７日）の有無を確認することで行った。その結果を図１３に示す。バルクの抵抗成分が大気中に放置していた時間によらず一定であることから、ガーネット型酸化物は室温大気中でも安定といえる。
【００３７】
６．電位窓
ガーネット型酸化物Ｌｉ6.75Ｌａ3Ｚｒ1.75Ｎｂ0.25Ｏ12（つまりＸ＝１．７５、実験例５）の電位窓を調べた。電位窓は、Ｌｉ6.75Ｌａ3Ｚｒ1.75Ｎｂ0.25Ｏ12のバルクペレットの片面に金を、もう片面にＬｉメタルを貼り付け、０〜５．５Ｖ（対Ｌｉ+）および−０．５Ｖ〜９．５Ｖ（対Ｌｉ+）の範囲で電位をスイープ（１ｍＶ／ｓｅｃ．）させることで調べた。その測定結果を図１４に示す。電位を０〜５．５Ｖの範囲で走査しても、電流は全く流れなかった。このことからＬｉ6.75Ｌａ3Ｚｒ1.75Ｎｂ0.25Ｏ12は０〜５．５Ｖの範囲で安定といえる。走査する電位を−０．５  〜９Ｖに広げると、０Ｖを境にして、酸化・還元電流が流れた。これはリチウムの酸化・還元に起因すると思われる。また、約７Ｖ以上でわずかに酸化電流が流れ始めた。しかし、流れる酸化電流量が非常に微弱であること、目視で色に変化が無いことなどから、流れる酸化電流は電解質の分解ではなく、セラミックス中に含まれている微量の不純物や粒界の分解が原因だと考えている。
【００３８】
［実験例８］
上記作製したリチウムイオンを伝導するガーネット型酸化物を用いて絶縁層を形成したリチウム二次電池を作製した。正極活物質として、層状Ｎｉ系活物質である、平均粒径が１０μｍ程度であるＬｉＮｉ0.80Ｃｏ0.15Ａｌ0.05Ｏ2を用いた。この正極活物質を８５重量％、導電材としてのカーボンブラックを１０重量％、結着材としてのポリフッ化ビニリデンを５重量％混合し、正極合材を作製した。この正極合材をＮ−メチル−２−ピロリドン（ＮＭＰ）で分散させてペーストとし、この正極合材ペーストを厚さ２０μｍのアルミニウム箔に塗工乾燥させ、ロールプレスして高密度化し、正極電極とした。なお、正極電極は３０ｍｍ×３０ｍｍとし、正極活物質の付着量は片面あたり７ｍｇ／ｃｍ2程度とした。次に、人造黒鉛を負極活物質とした。この負極活物質を９５重量％、結着材としてのポリフッ化ビニリデンを５重量％混合し、負極合材を作製した。この負極合材をＮ−メチル−２−ピロリドン（ＮＭＰ）で分散させてペーストとした。この負極合材ペーストを厚さ１０μｍの銅箔集電体に塗工乾燥させ、ロールプレスして高密度化し、負極電極とした。なお、負極電極は３０ｍｍ×３０ｍｍとし、負極活物質の付着量は片面あたり５ｍｇ／ｃｍ2程度とした。次に、上記ガーネット型酸化物Ｌｉ6.75Ｌａ3Ｚｒ1.75Ｎｂ0.25Ｏ12（つまりＸ＝１．７５、実験例５）を用いて板状体の多孔質絶縁層を作製した。上記ガーネット型酸化物の本焼結前の仮焼体を平均粒径が０．６μｍ程度になるよう粉砕した。この平均粒径は、電子顕微鏡を用いて観察した領域内にある各粒子の短径と長径とを計測し、この短径と長径との平均値を１つの粒径とし、全粒子の平均値を算出することにより求めた。このガーネット型酸化物の仮焼体粒子を用い、カーボン粒子（平均粒径４０ｎｍ）をガーネット型酸化物に対して１重量％となるよう配合して、平板状（３０ｍｍ×３０ｍｍ）の成形型により成形した。この成形体を１２００℃、３６時間大気中の条件下で本焼結を行い、ガーネット型酸化物により形成された多孔質絶縁体を作製した。この多孔質絶縁体を負極電極表面（負極活物質層の表面）に圧着し、本発明のリチウム二次電池用電極を作製した。そして、負極電極、絶縁層、セパレータ（東燃タピルス製、ＰＥ２５μｍ厚）、正極電極の順に積層し、電解液を満たして実験例８のリチウム二次電池を作製した。電解液は、ＬｉＰＦ6を、エチレンカーボネート（ＥＣ）とジエチルカーボネート（ＤＥＣ）との混合溶媒（体積比３：７）に１ｍｏｌ／Ｌ濃度で溶解したものを用いた。
【００３９】
［実験例９］
上記作製したリチウムイオンを伝導するガーネット型酸化物を含むスラリーを用い、絶縁層を負極活物質層の表面に塗布して形成した以外は、実験例８と同様の工程を経て得られたリチウム二次電池を実験例９とした。絶縁層の形成では、まず、平均粒径０．６μｍのリチウムイオンを伝導するガーネット型酸化物を７２重量部、ポリフッ化ビニリデンを３重量部、ＮＭＰを２５重量部混合し、スラリーを調製した。このスラリーを負極活物質層の表面に厚さ２０μｍとなるように塗布し、乾燥することにより、負極活物質層の表面に絶縁層を形成した、本発明のリチウム二次電池用電極を作製した。
【００４０】
［実験例１０］
上記作製したリチウムイオンを伝導するガーネット型酸化物を含むスラリーを用い、負極活物質層の表面に静電塗装して６μｍの絶縁層を形成した以外は、実験例８と同様の工程を経て得られたリチウム二次電池を実験例１０とした。
【００４１】
（充放電試験）
作製した電池について、０．２Ｃ（１００ｍＡ）の電流で、上限４．１Ｖ、下限３．０Ｖとして充放電を５サイクル実行するコンディショニングを行った。次に、２０℃の温度条件下で電流密度０．２ｍＡ／ｃｍ2の定電流・低電圧充電方式で充電上限電圧である４．１Ｖまで７時間かけて充電した。次いで、電流密度０．１ｍＡ／ｃｍ2の定電流で放電下限電圧である３．０Ｖまで放電を実施した。実験例８〜１０の電池は、いずれも良好に充放電し、良好な電池特性を有することがわかった。
【符号の説明】
【００４２】
１０，１０Ｂ，１０Ｃ，１０Ｄ  リチウム二次電池、１１，１４  集電体、１２  正極活物質層、１３，３３  正極、１７  負極活物質層、１８  負極、１９，１９Ｂ，１９Ｃ  絶縁層、２０  非水電解液、２１  セパレータ。
【図１】
0005471527.tif 000003
【図２】
0005471527.tif 000004
【図３】
0005471527.tif 000005
【図４】
0005471527.tif 000006
【図５】
0005471527.tif 000007
【図６】
0005471527.tif 000008
【図１０】
0005471527.tif 000009
【図１２】
0005471527.tif 000010
【図１４】
0005471527.tif 000011
【図７】
0005471527.tif 000012
【図８】
0005471527.tif 000013
【図９】
0005471527.tif 000014
【図１１】
0005471527.tif 000015
【図１３】
0005471527.tif 000016